"ポリオレフィン系樹脂多孔フィルムの少なくとも片面に、フィラーa、樹脂バインダーb、および延伸助剤cを含む耐熱層を積層しており、透気度が2000秒/100ml以下であることを特徴とする積層多孔フィルム。前記延伸助剤cは、沸点が120°C以上、もしくは沸点を有さないことを特徴とする請求項1に記載の積層多孔フィルム。前記延伸助剤cは、グリコール、グリコール重合体、グリコール重合体の変性体、および、グリセリンから選択される少なくとも1種以上であることを特徴とする請求項1または2に記載の積層多孔フィルム。β晶活性を有することを特徴とする請求項1~3のいずれか1項に記載の積層多孔フィルム。請求項1~4のいずれか1項に記載の積層多孔フィルムを用いた非水電解液二次電池用セパレータ。請求項5に記載の非水電解液二次電池用セパレータを用いた非水電解液二次電池。しかしながら、前記特許文献1~3に記載の方法では、いずれも多孔フィルムを一旦製膜した後に塗工等の処理を施すため、生産性に優れた方法とは言い難い。また、生産性に優れた方法として広幅に塗工するにしても、塗工装置が広幅となりコストの面でも不利である。また、前記特許文献4で得た多孔フィルムは、フィラーの充填密度が低いために、耐熱性が低いという問題があった。本発明の課題は、前記問題点を解決することにある。すなわち、連通性、耐熱性、および加工性を同時に満たす積層多孔フィルムであり、非水電解液二次電池用セパレータとして、優れた特性を有した積層多孔フィルムを提供することを課題とする。本発明は、ポリオレフィン系樹脂多孔フィルムの少なくとも片面に、フィラーa、樹脂バインダーb、および延伸助剤cを含む耐熱層を積層しており、透気度が2000秒/100ml以下であることを特徴とする積層多孔フィルムである。また本発明の積層多孔フィルムは、前記延伸助剤cは、沸点が120°C以上、もしくは沸点を有さないことが好ましい。また本発明の積層多孔フィルムは、前記延伸助剤cは、グリコール、グリコール重合体、グリコール重合体の変性体、および、グリセリンから選択される少なくとも1種以上であることがより好ましい。また本発明の積層多孔フィルムは、β晶活性を有することが好ましい。本発明によれば、耐熱性、延伸性、連通性に優れた特性を有し、非水電解液二次電池用セパレータとして、優れた特性を兼ね備えた積層多孔フィルムを得ることができる。以下、本発明の積層多孔フィルムの実施形態について詳細に説明する。なお、本発明において、主成分と表現した場合には、特に記載しない限り、当該主成分の機能を妨げない範囲で他の成分を含有することを許容する意を包含し、特に当該主成分の含有割合を特定するものではないが、主成分は組成物中の50質量以上、好ましくは70質量以上、特に好ましくは90質量以上100含むを占める意を包含するものである。また、X~YX,Yは任意の数字と記載した場合、特にことわらない限りX以上Y以下の意と共に、好ましくはXより大きい及び好ましくはYより小さいの意を包含するものである。以下に、本発明の積層多孔フィルムを構成する各成分について説明する。ポリオレフィン系樹脂多孔フィルムポリオレフィン系樹脂多孔フィルムで用いるポリオレフィン系樹脂として、エチレン、プロピレン、1-ブテン、4-メチル-1-ペンテン、1-ヘキサンなどを重合した単独重合体または共重合体が挙げられる。この中でも、ポリプロピレン系樹脂、ポリエチレン系樹脂が好ましい。ポリプロピレン系樹脂ポリプロピレン系樹脂としては、ホモプロピレンプロピレン単独重合体、またはプロピレンとエチレン、1-ブテン、1-ペンテン、1-へキセン、1-へプテン、1-オクテン、1-ノネンもしくは1-デセンなどα-オレフィンとのランダム共重合体またはブロック共重合体などが挙げられる。この中でも、積層多孔フィルムの機械的強度、耐熱性などを維持する観点から、ホモポリプロピレンがより好適に使用される。また、ポリプロピレン系樹脂としては、立体規則性を示すアイソタクチックペンタッド分率mmmm分率が80~99であることが好ましい。より好ましくは83~98、更に好ましくは85~97であるものを使用する。アイソタクチックペンタッド分率が低すぎるとフィルムの機械的強度が低下するおそれがある。一方、アイソタクチックペンタッド分率の上限については現時点において工業的に得られる上限値で規定しているが、将来的に工業レベルで更に規則性の高い樹脂が開発された場合についてはこの限りではない。アイソタクチックペンタッド分率mmmm分率とは、任意の連続する5つのプロピレン単位で構成される炭素-炭素結合による主鎖に対して側鎖である5つのメチル基がいずれも同方向に位置する立体構造あるいはその割合を意味する。メチル基領域のシグナルの帰属は、A.ZambellietalMacromolecules86871975に準拠した。また、ポリプロピレン系樹脂としては、分子量分布を示すパラメータであるMw/Mnが2.0~10.0であることが好ましい。より好ましくは2.0~8.0、更に好ましくは2.0~6.0であるものが使用される。Mw/Mnが小さいほど分子量分布が狭いことを意味するが、Mw/Mnが2.0未満であると押出成形性が低下する等の問題が生じるほか、工業的に生産することも困難である。一方、Mw/Mnが10.0を超えた場合は低分子量成分が多くなり、積層多孔フィルムの機械的強度が低下しやすい。Mw/MnはGPCゲルパーミエーションクロマトグラフィー法によって得られる。また、ポリプロピレン系樹脂のメルトフローレートMFRは特に制限されるものではないが、MFRは0.5~15g/10分であることが好ましく、1.0~10g/10分であることがより好ましい。MFRが0.5g/10分以上とすることで、成形加工時の樹脂の溶融粘度が高く、十分な生産性を確保することができる。一方、15g/10分以下とすることで、得られる積層多孔フィルムの機械的強度十分に保持することができるため実用上問題が生じやすい。MFRはJISK7210に従い、温度230°C、荷重2.16kgの条件で測定する。なお、前記ポリプロピレン系樹脂の製造方法は特に限定されるものではなく、公知の重合用触媒を用いた公知の重合方法、例えばチーグラーナッタ型触媒に代表されるマルチサイト触媒やメタロセン系触媒に代表されるシングルサイト触媒を用いた重合方法等が挙げられる。ポリプロピレン系樹脂としては、例えば、商品名ノバテックPPWINTEC日本ポリプロ社製、バーシファイノティオタフマーXR三井化学社製、ゼラスサーモラン三菱化学社製、住友ノーブレンタフセレン住友化学社製、プライムTPOプライムポリマー社製、Adflex、Adsyl、HMS-PPPF814サンアロマー社製、インスパイアダウケミカルなど市販されている商品を使用できる。本発明の積層多孔フィルムは、前記β晶活性を有することが好ましい。β晶活性は、延伸前の膜状物においてポリプロピレン系樹脂がβ晶を生成していたことを示す一指標と捉えることができる。延伸前の膜状物中のポリプロピレン系樹脂がβ晶を生成していれば、フィラー等の添加剤を使用しない場合においても、延伸を施すことで微細孔が容易に形成されるため、透気特性を有する積層多孔フィルムを得ることができる。本発明の積層多孔フィルムにおいて、β晶活性の有無は、後述する示差走査型熱量計によりβ晶に由来する結晶融解ピーク温度が検出された場合か、及び/又は後述するX線回折装置を用いた測定により、β晶に由来する回折ピークが検出された場合、β晶活性を有すると判断する。具体的には、示差走査型熱量計で積層多孔フィルムを25°Cから240°Cまで加熱速度10°C/分で昇温後1分間保持し、次に240°Cから25°Cまで冷却速度10°C/分で降温後1分間保持し、更に25°Cから240°Cまで加熱速度10°C/分で再昇温させた際に、ポリプロピレン系樹脂のβ晶に由来する結晶融解ピーク温度Tmβが検出された場合、β晶活性を有すると判断している。また、前記積層多孔フィルムのβ晶活性度は、検出されるポリプロピレン系樹のα晶由来の結晶融解熱量ΔHmαとβ晶由来の結晶融解熱量ΔHmβを用いて下記式で計算している。β晶活性度=ΔHmβ/ΔHmβΔHmα×100例えば、ポリプロピレン系樹脂がホモポリプロピレンの場合は、主に145°C以上160°C未満の範囲で検出されるβ晶由来の結晶融解熱量ΔHmβと、主に160°C以上170°C以下に検出されるα晶由来の結晶融解熱量ΔHmαから計算することができる。また、例えばエチレンが1~4モル共重合されているランダムポリプロピレンの場合は、主に120°C以上140°C未満の範囲で検出されるβ晶由来の結晶融解熱量ΔHmβと、主に140°C以上165°C以下の範囲に検出されるα晶由来の結晶融解熱量ΔHmαから計算することができる。前記積層多孔フィルムのβ晶活性度は大きい方が好ましく、β晶活性度は20以上であることが好ましい。40以上であることがさらに好ましく、60以上であることが特に好ましい。積層多孔フィルムが20以上のβ晶活性度を有すれば、延伸前の膜状物中においてもポリプロピレン系樹脂のβ晶が多く生成することができることを示し、延伸により微細かつ均一な孔が多く形成され、結果として機械的強度が高く、透気性能に優れたリチウムイオンリチウム電池用セパレータとすることができる。β晶活性度の上限値は特に限定されないが、β晶活性度が高いほど前記効果がより有効に得られるので100に近いほど好ましい。また前記β晶活性の有無は、特定の熱処理を施した積層多孔フィルムの広角X線回折測定により得られる回折プロファイルでも判断できる。詳細には、ポリプロピレン系樹脂の融点を超える温度である170°C~190°Cの熱処理を施し、徐冷してβ晶を生成成長させた積層多孔フィルムについて広角X線測定を行い、ポリプロピレン系樹脂のβ晶の300面に由来する回折ピークが2θ=16.0°~16.5°の範囲に検出された場合、β晶活性が有ると判断している。ポリプロピレン系樹脂のβ晶構造と広角X線回折に関する詳細は、Macromol.Chem.187,643-6521986、Prog.Polym.Sci.Vol.16,361-4041991、Macromol.Symp.89,499-5111995、Macromol.Chem.75,1341964、及びこれらの文献中に挙げられた参考文献を参照することができる。広角X線回折を用いたβ晶活性の詳細な評価方法については、後述の実施例にて示す。前記β晶活性は、本発明の積層多孔フィルムが単層構造である場合であっても、他の多孔性層が積層される場合のいずれにおいても積層多孔フィルム全層の状態で測定することができる。また、仮に、ポリプロピレン系樹脂からなる層以外に、ポリプロピレン系樹脂を含有する層などを積層させる場合には、両層ともにβ晶活性を有することが好ましい。前述したβ晶活性を得る方法としては、特許3739481号公報に記載されているように過酸化ラジカルを発生させる処理を施したポリプロピレンを添加する方法、及び組成物にβ晶核剤を添加する方法などが挙げられる。β晶核剤本発明で用いるβ晶核剤としては以下に示すものが挙げられるが、ポリプロピレン系樹脂のβ晶の生成成長を増加させるものであれば特に限定される訳ではなく、また2種類以上を混合して用いても良い。β晶核剤としては、例えば、アミド化合物;テトラオキサスピロ化合物;キナクリドン類;ナノスケールのサイズを有する酸化鉄;1,2-ヒドロキシステアリン酸カリウム、安息香酸マグネシウムもしくはコハク酸マグネシウム、フタル酸マグネシウムなどに代表されるカルボン酸のアルカリもしくはアルカリ土類金属塩;ベンゼンスルホン酸ナトリウムもしくはナフタレンスルホン酸ナトリウムなどに代表される芳香族スルホン酸化合物;二もしくは三塩基カルボン酸のジもしくはトリエステル類;フタロシアニンブルーなどに代表されるフタロシアニン系顔料;有機二塩基酸である成分Aと周期律表第IIA族金属の酸化物、水酸化物もしくは塩である成分Bとからなる二成分系化合物;環状リン化合物とマグネシウム化合物からなる組成物などが挙げられる。そのほか核剤の具体的な種類については、特開2003-306585号公報、特開平06-289566号公報、特開平09-194650号公報に記載されている。β晶核剤の市販品としては新日本理化社製β晶核剤エヌジェスターNU-100、β晶核剤の添加されたポリプロピレン系樹脂の具体例としては、Aristech社製ポリプロピレンBepolB-022SP、Borealis社製ポリプロピレンBetaβ-PPBE60-7032、Mayzo社製ポリプロピレンBNXBETAPP-LNなどが挙げられる。前記ポリプロピレン系樹脂に添加するβ晶核剤の割合は、β晶核剤の種類またはポリプロピレン系樹脂の組成などにより適宜調整することが必要であるが、ポリプロピレン系樹脂100質量部に対しβ晶核剤は0.0001~5.0質量部であることが好ましい。0.001~3.0質量部がより好ましく、0.01~1.0質量部が更に好ましい。0.0001質量部以上であれば、製造時において十分にポリプロピレン系樹脂のβ晶を生成成長させることができ、セパレータとして用いる際にも十分なβ晶活性が確保でき、所望の透気性能が得られる。また、5.0質量部以下の添加であれば、経済的にも有利になるほか、積層多孔フィルム表面へのβ晶核剤のブリードなどがなく好ましい。また、仮にポリプロピレン系樹脂からなる層以外に、ポリプロピレン系樹脂を含有する層などを積層させる場合には、各層のβ晶核剤の添加量は同じであっても、異なっていても良い。β晶核剤の添加量を変更することで各層の多孔構造を適宜調整することができる。他の成分本発明においては、前述した成分のほか、本発明の効果を著しく阻害しない範囲内で、一般に樹脂組成物に配合される添加剤を適宜添加できる。前記添加剤としては、成形加工性、生産性および積層多孔フィルムの諸物性を改良調整する目的で添加される、耳などのトリミングロス等から発生するリサイクル樹脂やシリカ、タルク、カオリン、炭酸カルシウム等の無機粒子、酸化チタン、カーボンブラック等の顔料、難燃剤、耐候性安定剤、耐熱安定剤、帯電防止剤、溶融粘度改良剤、架橋剤、滑剤、核剤、可塑剤、老化防止剤、酸化防止剤、光安定剤、紫外線吸収剤、中和剤、防曇剤、アンチブロッキング剤、スリップ剤または着色剤などの添加剤が挙げられる。具体的には、プラスチックス配合剤のP154~P158に記載されている酸化防止剤、P178~P182に記載されている紫外線吸収剤、P271~P275に記載されている帯電防止剤としての界面活性剤、P283~P294に記載されている滑剤などが挙げられる。ポリエチレン系樹脂ポリエチレン系樹脂としては、具体的に超低密度ポリエチレン、低密度ポリエチレン、高密度ポリエチレン、線状低密度ポリエチレン、また分子量に特徴のある超高分子量ポリエチレンのようなホモポリマーポリエチレンだけでなく、エチレンプロピレン共重合体、またはポリエチレン系樹脂と他のポリオレフィン系樹脂とのコポリマーポリエチレンが挙げられる。中でも、ホモポリマーポリエチレン、或いはα-オレフィンコモノマー含量が2モル以下のコポリマーポリエチレンが好ましく、ホモポリマーポリエチレンであることが更に好ましい。α-オレフィンコモノマーの種類については特に制限はない。前記ポリエチレン系樹脂の密度は、0.910~0.970g/cm3であることが好ましく、0.930~0.970g/cm3であることがより好ましく、0.940~0.970g/cm3であることが更に好ましい。密度が0.910g/cm3以上であれば適度なSD特性を有することができるため好ましい。一方、0.970g/cm3以下であれば適度なSD特性を有することができるほか、延伸性が維持される点で好ましい。密度の測定は、密度勾配管法を用いてJISK7112に準じて測定することができる。また、前記ポリエチレン系樹脂のメルトフローレートMFRは特に制限されるものではないが、通常MFRは0.03~30g/10分であることが好ましく、0.3~10g/10分であることがより好ましい。MFRが0.03g/10分以上であれば成形加工時の樹脂の溶融粘度が十分に低いため生産性に優れ好ましい。一方、30g/10分以下であれば、十分な機械的強度を得ることができるために好ましい。MFRはJISK7210に従い、温度190°C、荷重2.16kgの条件で測定している。ポリエチレン系樹脂の重合触媒には特に制限はなく、チーグラー型触媒、フィリップス型触媒、カミンスキー型触媒等いずれのものでも良い。ポリエチレン系樹脂の重合方法として、一段重合、二段重合、もしくはそれ以上の多段重合等があり、いずれの方法のポリエチレン系樹脂も使用可能である。多孔化促進化合物ポリエチレン系樹脂に、多孔化を促進させる多孔化促進化合物Xを添加することが好ましい。前記多孔化促進化合物Xを添加することにより、より効率的に多孔構造を得ることができ、孔の形状や孔径を制御しやすくなる。前記多孔化促進化合物Xは限定はしないが、具体的に例示すると、変性ポリオレフィン樹脂、脂環族飽和炭化水素樹脂若しくはその変性体、エチレン系共重合体、またはワックスから選ばれる多孔化促進化合物Xのうち少なくとも1種が含まれていることがより好ましい。中でも、多孔化でより効果の大きい脂環族飽和炭化水素樹脂若しくはその変性体、エチレン系共重合体、またはワックスがより好ましく、成形性の観点からワックスが更に好ましい。脂環族飽和炭化水素樹脂及びその変性体について、石油樹脂、ロジン樹脂、テルペン樹脂、クマロン樹脂、インデン樹脂、クマロン-インデン樹脂、及びそれらの変性体等が挙げられる。本発明における石油樹脂とは、ナフサの熱分解などによる副生物から得られるC4~C10の脂肪族オレフィン類やジオレフィン類、オレフィン性不飽和結合を有するC8以上の芳香族化合物で、それらの中に含まれる化合物の一種又は二種以上を単独若しくは共重合することにより得られる脂肪族系、芳香族系及び共重合系石油樹脂をいう。石油樹脂としては、例えばC5留分を主原料とする脂肪族系石油樹脂、C9留分を主原料とする芳香族系石油樹脂、それらの共重合系石油樹脂、脂環族系石油樹脂がある。テルペン樹脂としてはβ-ピネンからのテルペン樹脂やテルペン-フェノール樹脂が、またロジン系樹脂としては、ガムロジン、ウツドロジンなどのロジン樹脂、グリセリンやペンタエリスリトールで変性したエステル化ロジン樹脂などが例示できる。脂環族飽和炭化水素樹脂及びその変性体はポリエチレン系樹脂に混合した場合に比較的良好な相溶性を示すが、色調や熱安定性といった面から石油樹脂がより好ましく、水添石油樹脂を用いることが更に好ましい。水添石油樹脂は、石油樹脂を慣用の方法によって水素化することにより得られるものである。例えば、水素化脂肪族系石油樹脂、水素化芳香族系石油樹脂、水素化共重合系石油樹脂及び水素化脂環族系石油樹脂、並びに水素化テルペン系樹脂が挙げられる。水添石油樹脂の中でも、水素化脂環族系石油樹脂で、シクロペンタジエン系化合物と芳香族ビニル系化合物とを共重合して水素添加したものが特に好ましい。市販されている水添石油樹脂としては、アルコン荒川化学工業社製などが挙げられる。本発明におけるエチレン系共重合体とは、エチレンと、酢酸ビニル、不飽和カルボン酸、不飽和カルボン酸無水物、またはカルボン酸エステル等の中から1種類以上とを共重合させることにより得られる化合物である。エチレン系共重合体は、エチレン単量体単位の含有率が好ましくは50質量以上、より好ましくは60質量以上、さらに好ましくは65質量以上である。一方、上限については、エチレン単量体単位の含有率が好ましくは95質量以下、より好ましくは90質量以下、さらに好ましくは85質量以下であることが望ましい。エチレン単量体単位の含有率が所定の範囲内であれば、より効率的に多孔構造を形成することができる。前記エチレン系共重合体は、MFRJISK7210、温度:190°C、荷重:2.16kgが0.1g/10分以上10g/10分以下のものが好適に用いられる。MFRが0.1g/10分以上であれば、押出加工性を良好に維持でき、一方、MFRが10g/10分以下で有ればフィルムの強度低下を起こしにくく、好ましい。前記エチレン系共重合体は、エチレン-酢酸ビニル共重合体としてEVAFLEX三井デュポンポリケミカル社製、ノバテックEVA日本ポリエチレン社製、エチレン-アクリル酸共重合体としてNUCコポリマー、エバフレックス-EAA、REXPEARLEAA、エチレン-メタアクリル酸共重合体としてELVALOY三井デュポンポリケミカル社製、REXPEARLEMA、エチレン-アクリル酸エチル共重合体としてREXPEARLEEA、エチレン-メチルメタアクリル酸共重合体としてアクリフト住友化学社製、エチレン-酢酸ビニル-無水マレイン酸三元共重合体としてボンダイン住友化学社製、エチレン-メタクリル酸グリシジル共重合体、エチレン-酢酸ビニル-メタクリル酸グリシジル三元共重合体、エチレン-アクリル酸エチル-メタクリル酸グリシジル三元共重合体としてボンドファースト住友化学社製などが商業的に入手できる。本発明におけるワックスとは、以下のアおよびイの性質を満たす有機化合物のことである。ア融点が40°C~200°Cである。イ融点より10°C高い温度での溶融粘度が50Pas以下である。ワックスについて、極性または非極性ワックス、ポリプロピレンワックス、ポリエチレンワックス及びワックス改質剤を含む。具体的には、極性ワックス、非極性ワックス、フィッシャー-トロプシュワックス、酸化フィッシャー-トロプシュワックス、ヒドロキシステアロマイドワックス、機能化ワックス、ポリプロピレンワックス、ポリエチレンワックス、ワックス改質剤、アモルファスワックス、カルナウバワックス、キャスターオイルワックス、マイクロクリスタリンワックス、蜜ろう、カルナウバろう、キャスターワックス、植物ろう、カンデリラろう、日本ろう、ouricuryワックス、ダグラスファーバークワックス、米ぬかワックス、ホホバワックス、ヤマモモワックス、モンタンワックス、オゾケライトワックス、セレシンワックス、石油ろう、パラフィンワックス、化学変性炭化水素ワックス、置換アミドワックス、及びこれらの組み合わせ及び誘導体が挙げられる。中でも多孔構造を効率的に形成できる点から、パラフィンワックス、ポリエチレンワックス、マイクロクリスタリンワックスが好ましく、SD特性の観点より孔径をより微小化できるマイクロクリスタリンワックスが更に好ましい。市販されているポリエチレンワックスとしてはFT-115日本精蝋社製、マイクロクリスタリンワックスとしてはHi-Mic日本精蝋社製などが挙げられる。前記多孔化促進化合物Xの配合量は、ポリエチレン系樹脂と前記多孔化促進化合物Xとの界面を剥離させて微細孔を形成させる場合、一層に含まれるポリエチレン系樹脂100質量部に対し、下限として1質量部以上が好ましく、5質量部以上がより好ましく、10質量部以上が更に好ましい。一方、上限として50質量部以下が好ましく、40質量部以下がより好ましく、30質量部以下が更に好ましい。前記多孔化促進化合物Xの配合量がポリエチレン系樹脂100質量部に対し、1質量部以上とすることで、目的とする良好な多孔構造が発現する効果が十分に得られる。また、前記多孔化促進化合物Xの配合量が50質量部以下とすることで、より安定した成形性を確保することができる。必要に応じてポリエチレン系樹脂や多孔化促進化合物X以外に、多孔フィルムの熱特性、具体的には多孔化を損なわない範囲で熱可塑性樹脂を用いても良い。前述のポリエチレン系樹脂との混合させることができる他の熱可塑性樹脂としては、スチレン、AS樹脂、もしくはABS樹脂等のスチレン系樹脂:ポリ塩化ビニル、フッ素系樹脂、ポリエチレンテレフタレート、ポリブチレンテレフタレート、ポリカーボネートもしくはポリアリレート等のエステル系樹脂;ポリアセタール、ポリフェニレンエーテル、ポリサルホン、ポリエーテルサルホン、ポリエーテルエーテルケトンもしくはポリフェニレンサルファイド等のエーテル系樹脂;6ナイロン、6-6ナイロン、6-12ナイロン等のポリアミド系樹脂等の熱可塑性樹脂が挙げられる。また、必要に応じて熱可塑性エラストマー等のゴム成分と呼ばれているものを添加しても良い。熱可塑性エラストマーとしては、スチレンブタジエン系、ポリオレフィン系、ウレタン系、ポリエステル系、ポリアミド系、1,2-ポリブタジエン、ポリ塩化ビニル系、アイオノマーなどが挙げられる。ポリエチレン系樹脂や多孔化促進化合物X以外に、一般に樹脂組成物に配合される添加剤または他の成分を含んでいてもよい。前記添加剤としては、成形加工性、生産性および積層多孔性フィルムの諸物性を改良調整する目的で添加される、耳などのトリミングロス等から発生するリサイクル樹脂やシリカ、タルク、カオリン、炭酸カルシウム等の無機粒子、酸化チタン、カーボンブラック等の顔料、難燃剤、耐候性安定剤、耐熱安定剤、帯電防止剤、溶融粘度改良剤、架橋剤、滑剤、核剤、可塑剤、老化防止剤、酸化防止剤、光安定剤、紫外線吸収剤、中和剤、防曇剤、アンチブロッキング剤、スリップ剤または着色剤などの添加剤が挙げられる。中でも、核剤はポリエチレン系樹脂の結晶構造を制御し、延伸開孔時の多孔構造を細かくするという効果があるため好ましい。市販されているものとして、ゲルオールD新日本理化社製、アデカスタブ旭電化工業社製、Hyperformミリケンケミカル社製、またはIRGACLEARDチバスペシャルケミカルズ社製等が挙げられる。また、核剤の添加されたポリエチレン系樹脂の具体例としては、リケマスター理研ビタミン社製等が商業的に入手できる。ポリオレフィン系樹脂多孔フィルムの層構成本発明において、ポリオレフィン系樹脂多孔フィルムは、単層でも積層でも構わないが、2層以上に積層させることが好ましい。中でも、ポリプロピレン系樹脂を含有する層とポリエチレン系樹脂を含有する層とを積層したものがより好ましい。ポリオレフィン系樹脂多孔フィルムの層構成は、ポリプロピレン系樹脂を含有する層以降A層と称すを少なくとも1層存在すれば特に限定されるものではない。また、ポリオレフィン系樹脂多孔フィルムの機能を妨げない範囲で他の層以降B層と称すを積層することもできる。強度保持層、耐熱層高融解温度樹脂層、シャットダウン層低融解温度樹脂層などを積層させた構成が挙げられる。例えば、リチウムイオン電池用セパレータとして用いる際には、特開平04-181651号公報に記載されているような高温雰囲気化で孔閉塞し、電池の安全性を確保する低融点樹脂層を積層させることが好ましい。具体的にはA層/B層を積層した2層構造、A層/B層/A層、若しくは、B層/A層/B層として積層した3層構造などが例示できる。また、他の機能を持つ層と組み合わせて3種3層の様な形態も可能である。この場合、他の機能を持つ層との積層順序は特に問わない。更に層数としては4層、5層、6層、7層と必要に応じて増やしても良い。本発明のポリオレフィン系樹脂多孔フィルムの物性は、層構成や積層比、各層の組成、製造方法によって自由に調整できる。ポリオレフィン系樹脂多孔フィルムの製造方法次に本発明のポリオレフィン系樹脂多孔フィルムの製造方法について説明するが、本発明はかかる製造方法により製造される積層多孔フィルムのみに限定されるものではない。無孔膜状物の作製方法は特に限定されず公知の方法を用いてよいが、例えば押出機を用いて熱可塑性樹脂組成物を溶融し、Tダイから押出し、キャストロールで冷却固化するという方法が挙げられる。また、チューブラー法により製造した膜状物を切り開いて平面状とする方法も適用できる。無孔膜状物の延伸方法については、ロール延伸法、圧延法、テンター延伸法、同時二軸延伸法などの手法があり、これらを単独あるいは2つ以上組み合わせて一軸延伸あるいは二軸延伸を行う。中でも、多孔構造制御の観点から逐次二軸延伸が好ましい。また、本発明において、ポリオレフィン系樹脂多孔フィルムを積層にする場合、製造方法は、多孔化と積層の順序等によって以下の4つに大別される。I各層を多孔化したのち、多孔化された各層をラミネートしたり接着剤等で接着したりして積層する方法。II各層を積層して積層無孔膜状物を作製し、ついで当該無孔膜状物を多孔化する方法。III各層のうちいずれか1層を多孔化したのち、もう1層の無孔膜状物と積層し、多孔化する方法。IV多孔層を作製した後、無機有機粒子などのコーティング塗布や、金属粒子の蒸着などを行うことにより積層多孔フィルムとする方法。本発明においては、その工程の簡略さ、生産性の観点からIIの方法を用いることが好ましく、なかでも2層の層間接着性を確保するために、共押出で積層無孔膜状物を作製した後、多孔化する方法が特に好ましい。以下に、製造方法の詳細を説明する。まずポリプロピレン系樹脂と、必要であれば熱可塑性樹脂、添加剤の混合樹脂組成物を作製する。例えば、ポリプロピレン系樹脂、β晶核剤、および所望によりその他添加物等の原材料を、好ましくはヘンシェルミキサー、スーパーミキサー、タンブラー型ミキサー等を用いて、または袋の中に全成分を入れてハンドブレンドにて混合した後、一軸あるいは二軸押出機、ニーダー等、好ましくは二軸押出機で溶融混練後、カッティングしてペレットを得る。前記のペレットを押出機に投入し、Tダイ押出用口金から押出して膜状物を成形する。Tダイの種類としては特に限定されない。例えば本発明の積層多孔フィルムが2種3層の積層構造をとる場合、Tダイは2種3層用マルチマニホールドタイプでも構わないし、2種3層用フィードブロックタイプでも構わない。使用するTダイのギャップは、最終的に必要なフィルムの厚み、延伸条件、ドラフト率、各種条件等から決定されるが、一般的には0.1~3.0mm程度、好ましくは0.5~1.0mmである。0.1mm未満では生産速度という観点から好ましくなく、また3.0mmより大きければ、ドラフト率が大きくなるので生産安定性の観点から好ましくない。押出成形において、押出加工温度は樹脂組成物の流動特性や成形性等によって適宜調整されるが、概ね180~350°Cが好ましく、200~330°Cがより好ましく、220~300°Cが更に好ましい。180°C以上の場合、溶融樹脂の粘度が十分に低く成形性に優れ生産性が向上することから好ましい。一方、350°C以下にすることにより、樹脂組成物の劣化、ひいては得られる積層多孔フィルムの機械的強度の低下を抑制できる。キャストロールによる冷却固化温度は本発明において非常に重要であり、膜状物中のポリプロピレン系樹脂のβ晶の比率を調整することができる。キャストロールの冷却固化温度は好ましくは80~150°C、より好ましくは90~140°C、更に好ましくは100~130°Cである。冷却固化温度を80°C以上とすることで、膜状物中のβ晶の比率を十分に増加させることができるために好ましい。また、150°C以下とすることで押出された溶融樹脂がキャストロールへ粘着し巻き付いてしまうなどのトラブルが起こりにくく、効率よく膜状物化することが可能であるので好ましい。前記温度範囲にキャストロールを設定することで、延伸前の膜状物のポリプロピレン系樹脂のβ晶比率は30~100に調整することが好ましい。40~100がより好ましく、50~100が更に好ましく、60~100が最も好ましい。延伸前の膜状物中のβ晶比率を30以上とすることで、その後の延伸操作により多孔化が行われやすく、透気特性の良いポリオレフィン系樹脂多孔フィルムを得ることができる。延伸前の膜状物中のβ晶比率は、示差走査型熱量計を用いて、該膜状物を25°Cから240°Cまで加熱速度10°C/分で昇温させた際に、検出されるポリプロピレン系樹脂Aのα晶由来の結晶融解熱量ΔHmαとβ晶由来の結晶融解熱量ΔHmβを用いて下記式で計算される。β晶比率=ΔHmβ/ΔHmβΔHmα×100延伸工程においては、縦方向又は横方向に一軸延伸してもよいし、二軸延伸であってもよい。また、二軸延伸を行う場合は同時二軸延伸であってもよいし、逐次二軸延伸であってもよい。本発明のポリオレフィン系樹脂多孔フィルムを作製する場合には、各延伸工程で延伸条件を選択でき、かつ多孔構造を制御し易い逐次二軸延伸がより好ましい。ついで、得られた無孔膜状物を少なくとも二軸延伸することがより好ましい。二軸延伸は同時二軸延伸であってもよいし、逐次二軸延伸であってもよいが、各延伸工程で延伸条件倍率、温度を簡便に選択でき、多孔構造を制御し易い逐次二軸延伸がより好ましい。なお、膜状物及びフィルムの長手方向を縦方向、長手方向に対して垂直方向を横方向と称する。また、長手方向への延伸を縦延伸、長手方向に対して垂直方向への延伸を横延伸と称する。逐次二軸延伸を用いる場合、延伸温度は用いる樹脂組成物の組成、結晶化状態によって、適時選択する必要があるが、下記条件の範囲内で選択することが好ましい。逐次二軸延伸を用いる場合、延伸温度は用いる樹脂組成物の組成、結晶融解ピーク温度、結晶化度等によって適時変える必要があるが、縦延伸での延伸温度は概ね0~130°Cが好ましく、より好ましくは10~120°C、更に好ましくは20~110°Cの範囲で制御される。また、縦延伸倍率は2~10倍が好ましく、より好ましくは3~8倍、更に好ましくは4~7倍である。前記範囲内で縦延伸を行うことで、延伸時の破断を抑制しつつ、適度な空孔起点を発現させることができる。一方、横延伸での延伸温度は概ね100~160°C、好ましくは110~150°C、更に好ましくは120~140°Cである。また、好ましい横延伸倍率は1.2~10倍、より好ましくは1.5~8倍、更に好ましくは2~7倍である。前記範囲内で横延伸することで、縦延伸により形成された空孔起点を適度に拡大させ、微細な多孔構造を発現させることができる。前記延伸工程の延伸速度としては、500~12000/分が好ましく、1500~10000/分がさらに好ましく、2500~8000/分であることが更に好ましい。このようにして得られた積層多孔フィルムは、寸法安定性の改良を目的として熱処理を施すことが好ましい。この際、温度は好ましくは100°C以上、より好ましくは120°C以上、更に好ましくは140°C以上とすることで、寸法安定性の効果が期待できる。一方、熱処理温度は好ましくは170°C以下、より好ましくは165°C以下、更に好ましくは160°C以下である。熱処理温度が170°C以下であれば、熱処理によってポリプロピレンの融解が起こりにくく、多孔構造を維持できるため好ましい。また、熱処理工程中には、必要に応じて1~20の弛緩処理を施しても良い。なお、熱処理後、均一に冷却して巻き取ることにより、積層多孔フィルムが得られる。耐熱層本発明は、ポリオレフィン系樹脂多孔フィルムの少なくとも片面に、フィラーa、樹脂バインダーb、および延伸助剤cを含む耐熱層を積層している。フィラーa本発明に用いることができるフィラーaとして、無機フィラー、有機フィラーなどが挙げられるが、特に制約されるものではない。無機フィラーの例としては、炭酸カルシウム、炭酸マグネシウム、炭酸バリウムなどの炭酸塩;硫酸カルシウム、硫酸マグネシウム、硫酸バリウムなどの硫酸塩;塩化ナトリウム、塩化カルシウム、塩化マグネシウムなどの塩化物、酸化アルミニウム、酸化カルシウム、酸化マグネシウム、酸化亜鉛、酸化チタン、シリカなどの酸化物のほか、タルク、クレー、マイカなどのケイ酸塩等が挙げられる。これらの中でも、硫酸バリウム、酸化アルミニウムが好ましい。有機フィラーの例としては、超高分子量ポリエチレン、ポリスチレン、ポリメチルメタクリレート、ポリカーボネート、ポリエチレンテレフタレート、ポリブチレンテレフタレート、ポリフェニレンサルファイド、ポリスルホン、ポリエーテルスルホン、ポリエーテルエーテルケトン、ポリテトラフルオロエチレン、ポリイミド、ポリエーテルイミド、メラミン、ベンゾグアナミンなどの熱可塑性樹脂及び熱硬化性樹脂が挙げられる。これらの中でも、特に架橋させたポリスチレンなどが好ましい。前記フィラーaの平均粒径としては、好ましくは0.1μm以上、より好ましくは0.2μm以上、更に好ましくは0.3μm以上であり、上限として好ましくは3.0μm以下、より好ましくは1.5μm以下である。前記平均粒径が規定した範囲内であることで、十分な耐熱性を発現することができる。また、平均粒径を1.5μm以下とすることで、フィラーaの多孔層中における分散性の観点からより好ましい。なお、本実施の形態において無機フィラーの平均粒径とは、SEMを用いる方法に準じて測定される値である。樹脂バインダーb本発明に用いることができる樹脂バインダーbとして、前記フィラーa、および前記ポリオレフィン系樹脂多孔フィルムを良好に接着でき、電気化学的に安定で、かつ積層多孔フィルムを非水電解液二次電池として使用する場合には、非水電解液に対して安定であれば特に制限はない。具体的には、エチレン-酢酸ビニル共重合体EVA、酢酸ビニル由来の構造単位が20~35モルのもの、エチレン-エチルアクリレート共重合体などのエチレン-アクリル酸、共重合体、フッ素樹脂[ポリフッ化ビニリデンPVDFなど]、フッ素系ゴム、スチレン-ブタジエンゴムSBR、ニトリルブタジエンゴムNBR、ポリブタジエンゴムBR、ポリアクリロニトリルPAN、ポリアクリル酸PAA、カルボキシメチルセルロースCMC、ヒドロキシエチルセルロースHEC、ポリビニルアルコールPVA、ポリビニルブチラールPVB、ポリビニルピロリドンPVP、ポリN-ビニルアセトアミド、架橋アクリル樹脂、ポリウレタン、エポキシ樹脂などが挙げられる。これらの有機バインダーは1種単独で使用してもよく、2種以上を併用しても構わない。これらの中でもポリビニルアルコール、ポリフッ化ビニリデン、スチレン-ブタジエンゴム、カルボキシメチルセルロース、ポリアクリル酸が好ましく、耐熱性と延伸性の観点からポリビニルアルコールがより好ましい。延伸助剤c本発明は、延伸時における耐熱層の延伸性を向上させる目的で延伸助剤cを用いる。延伸助剤cとしては、前記樹脂バインダーbと相溶性のある樹脂もしくは溶媒が主に用いられる。前記延伸助剤cを前記フィラーa、前記樹脂バインダーbに添加することで、延伸時に生じる耐熱層の割れや剥離等の延伸不良が抑えられ、耐熱層を均一に延伸することができる。詳細は不明であるが、前記延伸助剤cを加えることで、前記樹脂バインダーbが可塑化し、延伸性が向上するものと考えられる。前記延伸助剤cは、沸点が120°C以上、もしくは沸点を有さないことが好ましく、より好ましくは150°C以上、更に好ましくは180°C以上である。前記延伸助剤cの沸点が120°C以上であることによって、延伸時に生じる前記延伸助剤cの揮発を十分に抑制することができ、耐熱層を均一に延伸することができる。前記延伸助剤cは、具体的には、キシレン、スチレン、クロロベンゼン、エーテルアルコール、グリコール、グリコール重合体、グリコール重合体の変性体、グリセリン、フタル酸エステルなどが挙げられる。中でも、後述する耐熱層の製造方法において、分散液に含まれている前記樹脂バインダーbおよび溶媒との相溶性の観点から、グリコール、グリコール重合体、グリコール重合体の変性体、および、グリセリンから選択される少なくとも1種以上であることがより好ましい。グリコールの例として、エチレングリコールHOCH2CH2OH、プロピレングリコールHOCH2CHOHCH3、ジエチレングリコールHOCH2CH2OCH2CH2OH、1,3-プロパンジールHOCH2CH2CH2OH、1,2-ブタンジオールHOCH2CHOHCH2CH3、1,3-ブタンジオールHOCH2CH2CHOHCH3、1,4-ブタンジールHOCH2CH22CH2OH、2,3-ブタンジオールCH3CHOHCHOHCH3、1,2-ペンタジオールHOCH2CHOHCH2CH2CH3、1,5-ペンタジオールHOCH2CH23CH2OH、1,2-ヘキサンジオールHOCH2CHOHCH2CH2CH2CH3、1,6-ヘキサンジオールHOCH2CH24CH2OH、1,2-オクタンジオールHOCH2CHOHCH2CH24CH3、1,8-オクタンジオールHOCH2CH26CH2OH、1,10-デカンジオールHOCH2CH28CH2OHなどが挙げられる。グリコール重合体の例として、ポリエチレングリコールHOCH2CH2OnH、ポリプロピレングリコールHOCH2CH2CH2OnHなどが挙げられる。なかでも、ポリエチレングリコールが好適に使用できる。ポリエチレングリコールは、様々な重合度を有するものが存在するため、平均分子量を指標とするのが一般的である。平均分子量の範囲としては、200~20000が好ましい。平均分子量が200以上であれば、ポリビニルアルコールと相溶するため、延伸性が向上する。平均分子量が20000を超えると、ポリビニルアルコールと相溶せず、延伸性が向上する効果を得られない。グリコール重合体の変性体の例として、ポリエチレングリコールジメチルエーテルCH3CH2CH2OnCH3、ポリエチレングリコールジステアレート、ポリエチレングリコールジビニルエーテルH2C=CHOCH2CH2nOCH=CH2、ポリエチレングリコールエチルエーテルメタクリレートH2C=CCH3CO2CH2CH2OnC2H5、ポリエチレングリコールメシレート、ポリエチレングリコールメタクリレート、ポリエチレングリコールメチルエーテルCH3OCH2CH2nOH、ポリエチレングリコールメチルエーテルアクリレートH2C=CHCO2CH2CH2OnCH3、ポリエチレングリコールメチルエーテルメタクリレート、ポリエチレングリコールフェニルエーテルアクリレートH2C=CHCO2CH2CH2OnC6H5などが挙げられる。前記延伸助剤cとして、グリコール、グリコール重合体、グリコール重合体の変性体、グリセリン以外にも、樹脂バインダーbと相溶する樹脂を用いることが好ましい。例えば、カルボキシメチルセルロース、アクリル酸エステル、にかわ、カゼイン、アルギン酸ソーダ、キトサン、ゼラチン、ポリアクリル酸、ポリアクリルアミド、ポリビニルピロリドン、ポリエチレンオキシドなどが挙げられる。耐熱層において、前記フィラーaの含有率は、樹脂バインダーb100質量に対して、100質量以上が好ましく、200質量以上がより好ましい。一方、上限については、1500質量以下がより好ましく、800質量以下が更に好ましい。前記フィラーaの含有率が樹脂バインダーb100質量に対して100質量以上であれば、連通性がある積層多孔フィルムを作製でき、優れた透気性能を示すことができるために好ましい。一方、前記フィラーaの含有率が1500質量以下であれば、耐熱層の割れや剥離の発生を抑え、十分な延伸性を得ることができるために好ましい。耐熱層において、前記延伸助剤cの含有率は、樹脂バインダーb100質量に対して、5質量以上が好ましく、8質量以上がより好ましい。一方、上限については特に限定しないが、200質量以下がより好ましく、100質量以下が更に好ましい。前記延伸助剤cの含有率が樹脂バインダーb100質量に対して5質量以上であれば、十分な延伸性が得られる。一方、200質量以下であれば、十分なハンドリング性が得られるために好ましい。耐熱層の製造方法本発明の積層多孔フィルムは、前記フィラーaと前記樹脂バインダーbとを溶媒に溶解または分散させた分散液を、前記ポリオレフィン系樹脂多孔フィルムの少なくとも片面に塗布することによって、ポリオレフィン系樹脂多孔フィルム表面に耐熱層を形成して製造することができる。前記溶媒としては、前記フィラーaと前記樹脂バインダーbとが均一かつ安定に溶解または分散可能な溶媒を用いることが好ましい。このような溶媒としては、例えば、N-メチルピロリドンやN,N-ジメチルホルムアミド、N,N-ジメチルアセトアミド、水、エタノール、トルエン、熱キシレン、ヘキサンなどを挙げることができる。また、前記分散液を安定化させるため、あるいはポリオレフィン系樹脂多孔フィルムへの塗工性を向上させるために、前記分散液には界面活性剤等の分散剤、増粘剤、湿潤剤、消泡剤、酸やアルカリを含めたpH調製剤等の各種添加剤を加えてもよい。前記添加剤は、溶媒除去や可塑剤抽出の際に除去できるものが好ましいが、非水電解液二次電池の使用範囲において電気化学的に安定で、電池反応を阻害せず、かつ200°C程度まで安定ならば、電池内積層多孔フィルム内に残存してもよい。前記フィラーaと前記樹脂バインダーbとを溶媒に溶解または分散させる方法としては、例えば、ボールミル、ビーズミル、遊星ボールミル、振動ボールミル、サンドミル、コロイドミル、アトライター、ロールミル、高速インペラー分散、ディスパーザー、ホモジナイザー、高速衝撃ミル、超音波分散、撹拌羽根等による機械撹拌法、等が挙げられる。前記分散液をポリオレフィン系樹脂多孔フィルムの表面に塗布する方法としては、前記押出成形の後であってもよいし、縦延伸工程の後であってもよいし、横延伸工程の後であってもよい。特に、乾燥工程と延伸工程が同時に行なえるという点で、押出成形の後か縦延伸工程の後が好ましい。前記塗布工程において塗布方式としては、必要とする層厚や塗布面積を実現できる方式であれば特に限定されない。このような塗布方法としては、例えば、グラビアコーター法、小径グラビアコーター法、リバースロールコーター法、トランスファロールコーター法、キスコーター法、ディップコーター法、ナイフコーター法、エアドクタコーター法、ブレードコーター法、ロッドコーター法、スクイズコーター法、キャストコーター法、ダイコーター法、スクリーン印刷法、スプレー塗布法、等が挙げられる。また、また、前記分散液は、その用途に照らし、ポリオレフィン系樹脂多孔フィルムの片面だけに塗布されてもよいし、両面に塗布されてもよい。前記溶媒としては、ポリオレフィン系樹脂多孔フィルムに塗布した分散液から除去され得る溶媒であることが好ましい。溶媒を除去する方法としては、ポリオレフィン系樹脂多孔フィルムに悪影響を及ぼさない方法であれば特に限定することなく採用することが出来る。溶媒を除去する方法としては、例えば、ポリオレフィン系樹脂多孔フィルムを固定しながらその融点以下の温度にて乾燥する方法、低温で減圧乾燥する方法、樹脂バインダーbに対する貧溶媒に浸漬して樹脂バインダーbを凝固させると同時に溶媒を抽出する方法などが挙げられる。なお、本発明の積層多孔フィルムは、上述した製造方法とは異なる方法を用いて製造することも可能である。例えば、一方の押出機にポリオレフィン系樹脂多孔フィルムの原料を投入し、他方の押出機に耐熱層の原料を投入し、一つのダイで一体化させて積層膜状物を成形した後に、多孔化処理する方法を採用することも可能である。積層多孔フィルムの形状及び物性本発明の積層多孔フィルムの膜厚は5~100μmが好ましい。より好ましくは8~50μm、更に好ましくは10~30μmである。非水電解液二次電池用セパレータとして使用する場合、5μm以上であれば、実質的に必要な電気絶縁性を得ることができ、例えば電極の突起部分に大きな力がかかった場合でも、非水電解液二次電池用セパレータを突き破って短絡しにくく安全性に優れる。また、膜厚が100μm以下であれば、積層多孔フィルムの電気抵抗を小さくすることができるので、電池の性能が十分に確保することができる。耐熱層の厚さとしては、耐熱性の観点から、好ましくは0.5μm以上、より好ましくは2μm以上、更に好ましくは3μm以上、特に好ましくは4μm以上である。一方で上限としては、連通性の観点から、好ましくは90μm以下、より好ましくは50μm以下、更に好ましくは30μm以下、特に好ましくは10μm以下である。本発明の積層多孔フィルムにおいて、空孔率は30以上が好ましく、35以上がより好ましく、40以上が更に好ましい。空孔率が30以上であれば、連通性を確保し透気特性に優れた積層多孔フィルムとすることができる。一方、上限については70以下が好ましく、65以下がより好ましく、60以下が更に好ましい。空孔率が70以下であれば、積層多孔フィルムの強度が低下しにくく、ハンドリングの観点からも好ましい。なお、空孔率は実施例に記載の方法で測定している。本発明の積層多孔フィルムの透気度は2000秒/100ml以下が好ましく、10~10000秒/100mlがより好ましく、50~800秒/100mlが更に好ましい。透気度が2000秒/100ml以下であれば、積層多孔フィルムに連通性があることを示し、優れた透気性能を示すことができるため好ましい。透気度はフィルム厚み方向の空気の通り抜け難さを表し、具体的には100mlの空気が当該フィルムを通過するのに必要な数で表現されている。そのため、数値が小さい方が通り抜け易く、数値が大きい方が通り抜け難いことを意味する。すなわち、その数値が小さい方がフィルムの厚み方向の連通性が良いことを意味し、その数値が大きい方がフィルムの厚み方向の連通性が悪いことを意味する。連通性とはフィルム厚み方向の孔のつながり度合いである。本発明の積層多孔フィルムの透気度が低ければ様々な用途に使用することができる。例えば電池用セパレータとして使用した場合、透気度が低いということはリチウムイオンの移動が容易であることを意味し、電池性能に優れるため好ましい。本発明の積層多孔フィルムは、電池用セパレータとして使用時において、SD特性を有することが好ましい。具体的には135°Cで5秒間加熱後の透気度は10000秒/100ml以上であることが好ましく、より好ましくは25000秒/100ml以上、さらに好ましくは50000秒/100ml以上である。135°Cで5秒間加熱後の透気度が10000秒/100ml以上とすることで、異常発熱時において空孔が速やかに閉塞し、電流が遮断されるため、電池の破裂等のトラブルを回避することができる。電池続いて、本発明の前記積層多孔フィルムを電池用セパレータとして収容している非水電解液二次電池について、図1に参照して説明する。正極板21、負極板22の両極は電池用セパレータ10を介して互いに重なるようにして渦巻き状に捲回し、巻き止めテープで外側を止めて捲回体としている。前記捲回工程について詳しく説明する。電池用セパレータの片端をピンのスリット部に通し、ピンを少しだけ回転させて電池用セパレータの一端をピンに巻きつけておく。この時、ピンの表面と電池用セパレータの耐熱層とが接触している。その後、電池用セパレータを間に挟むようにして正極と負極を配置し、捲回機によってピンを回転させて、正負極と電池用セパレータを捲回する。捲回後、ピンは捲回物から引き抜かれる。前記正極板21、電池用セパレータ10および負極板22を一体的に巻き付けた捲回体を有底円筒状の電池ケース内に収容し、正極および負極のリード体24、25と溶接する。ついで、前記電解質を電池缶内に注入し、電池用セパレータ10などに十分に電解質が浸透した後、電池缶の開口周縁にガスケット26を介して正極蓋27を封口し、予備充電、エージングを行い、筒型の非水電解液二次電池を作製している。電解液としては、リチウム塩を電解液とし、これを有機溶媒に溶解した電解液が用いられる。有機溶媒としては特に限定されるものではないが、例えばプロピレンカーボネート、エチレンカーボネート、ブチレンカーボネート、γ-ブチロラクトン、γ-バレロラクトン、ジメチルカーボネート、プロピオン酸メチルもしくは酢酸ブチルなどのエステル類、アセトニトリル等のニトリル類、1,2-ジメトキシエタン、1,2-ジメトキシメタン、ジメトキシプロパン、1,3-ジオキソラン、テトラヒドロフラン、2-メチルテトラヒドロフランもしくは4-メチル-1,3-ジオキソランなどのエーテル類、またはスルホランなどが挙げられ、これらを単独でまたは二種類以上を混合して用いることができる。なかでも、エチレンカーボネート1質量部に対してメチルエチルカーボネートを2質量部混合した溶媒中に六フッ化リン酸リチウムLiPF6を1.0mol/Lの割合で溶解した電解質が好ましい。負極としてはアルカリ金属またはアルカリ金属を含む化合物をステンレス鋼製網などの集電材料と一体化させたものが用いられる。前記アルカリ金属としては、例えばリチウム、ナトリウムまたはカリウムなどが挙げられる。前記アルカリ金属を含む化合物としては、例えばアルカリ金属とアルミニウム、鉛、インジウム、カリウム、カドミウム、スズもしくはマグネシウムなどとの合金、さらにはアルカリ金属と炭素材料との化合物、低電位のアルカリ金属と金属酸化物もしくは硫化物との化合物などが挙げられる。負極に炭素材料を用いる場合、炭素材料としてはリチウムイオンをドープ、脱ドープできるものであればよく、例えば黒鉛、熱分解炭素類、コークス類、ガラス状炭素類、有機高分子化合物の焼成体、メソカーボンマイクロビーズ、炭素繊維、活性炭などを用いることができる。本実施形態では、負極として、フッ化ビニリデンをN-メチルピロリドンに溶解させた溶液に平均粒径10μmの炭素材料を混合してスラリーとし、この負極合剤スラリーを70メッシュの網を通過させて大きな粒子を取り除いた後、厚み18μmの帯状の銅箔からなる負極集電体の両面に均一に塗布して乾燥させ、その後、ロールプレス機により圧縮成形した後、切断し、帯状の負極板としたものを用いている。正極としては、リチウムコバルト酸化物、リチウムニッケル酸化物、リチウムマンガン酸化物、二酸化マンガン、五酸化バナジウムもしくはクロム酸化物などの金属酸化物、二硫化モリブデンなどの金属硫化物などが活物質として用いられ、これらの正極活物質に導電助剤やポリテトラフルオロエチレンなどの結着剤などを適宜添加した合剤を、ステンレス鋼製網などの集電材料を芯材として成形体に仕上げたものが用いられる。本実施形態では、正極としては、下記のようにして作製される帯状の正極板を用いている。すなわち、リチウムコバルト酸化物LiCoO2に導電助剤としてリン状黒鉛をリチウムコバルト酸化物:リン状黒鉛の質量比90:5で加えて混合し、この混合物と、ポリフッ化ビニリデンをN-メチルピロリドンに溶解させた溶液とを混合してスラリーにする。この正極合剤スラリーを70メッシュの網を通過させて大きな粒子を取り除いた後、厚み20μmのアルミニウム箔からなる正極集電体の両面に均一に塗布して乾燥し、その後、ロールプレス機により圧縮成形した後、切断し、帯状の正極板としている。以下に実施例および比較例を示し、本発明の積層多孔フィルムについて更に詳細に説明するが、本発明はこれらに限定されるものではない。なお、積層多孔フィルムの長手方向を縦方向、長手方向に対して垂直方向を横方向と称する。1膜厚1/1000mmのダイアルゲージにて、面内を不特定に30箇所測定し、その平均値を膜厚とした。2フィラーa含有率フィラーaの含有率は、分散液中の樹脂バインダーb100質量に対する比率とした。3延伸助剤c含有率延伸助剤cの含有率は、分散液中の樹脂バインダーb100質量に対する比率とした。4透気度ガーレ値JISP8117に準拠して透気度秒/100mlを測定した。5SD特性135°Cで5秒間加熱後の透気度得られた積層多孔フィルムを縦60mm×横60mm角に切り出し、図2Aに示すように中央部にφ40mmの円状の穴を空けたアルミ板材質:JISA5052、サイズ:縦60mm、横60mm、厚さ1mm2枚の間にはさみ、図2Bに示すように周囲をクリップで固定した。次に、グリセリンナカライテスク社製、1級を底面から100mmとなるまで満たした、135°Cのオイルバスアズワン社製、OB-200Aの中央部に、積層多孔フィルムをアルミ板2枚に拘束した状態のサンプルを浸漬し、5秒間加熱した。加熱後直ちに、別途用意した25°Cのグリセリンを満たした冷却槽に浸漬して5分間冷却した後、2-プロパノールナカライテスク社製、特級、アセトンナカライテスク社製、特級で洗浄し、25°Cの空気雰囲気下にて15分間乾燥した。乾燥後のサンプルについて、透気度を前記2の方法に従い測定した。6延伸性得られた積層多孔フィルムを目視で観察し、以下の評価基準によって延伸性を評価した。○:耐熱層に割れやヒビ、剥離が認められず、良好な状態。×:耐熱層に割れやヒビ、剥離が認められる状態。7耐熱性得られた積層多孔フィルムを縦60mm×横60mm角に切り出し、図2Aに示すように中央部が40mmφの円状に穴の空いたアルミ板材質:JISA5052、サイズ:縦60mm、横60mm、厚さ1mm2枚の間にはさみ、図2Bに示すように周囲をクリップで固定した。積層多孔フィルムをアルミ板2枚に拘束した状態のサンプルを設定温度180°C、表示温度180°Cである送風定温恒温器タバイエスペック社製、タバイギヤオ-ブンGPH200に入れ3分間保持した後、サンプルを取り出し、積層多孔フィルムの状態を確認して形状維持性能を判断した。○:破膜せずに形状維持×:破膜して形状維持できず更に、得られた積層多孔フィルムについて次のようにしてβ晶活性の評価を行った。8示差走査型熱量測定DSC得られた積層多孔フィルムをパーキンエルマー社製の示差走査型熱量計DSC-7をもちいて、25°Cから240°Cまで走査速度10°C/分で昇温後1分間保持し、次に240°C~25°Cまで走査速度10°C/分で降温後1分間保持し、次に25°Cから240°Cまで走査速度10°C/分で再昇温させた。この再昇温時にポリプロピレン系樹脂のβ晶に由来する結晶融解ピーク温度Tmβである145~160°Cにピークが検出されるか否かによりβ晶活性の有無をいかの基準にて評価した。○:Tmβが145°C~160°Cの範囲内に検出された場合β晶活性あり×:Tmβが145°C~160°Cの範囲内に検出されなかった場合β晶活性なしなお、β晶活性の測定は、試料量10mgで、窒素雰囲気下にて行った。9広角X線回折測定XRD得られた積層多孔フィルムを縦60mm×横60mm角に切り出し、図2Aに示すように中央部が40mmφの円状に穴の空いたアルミ板材質:JISA5052、サイズ:縦60mm、横60mm、厚さ1mm2枚の間にはさみ、図2Bに示すように周囲をクリップで固定した。積層多孔フィルムをアルミ板2枚に拘束した状態のサンプルを設定温度180°C、表示温度180°Cである送風定温恒温器ヤマト科学株式会社製、型式:DKN602に入れ3分間保持した後、設定温度を100°Cに変更し、10分以上の時間をかけて100°Cまで徐冷を行った。表示温度が100°Cになった時点でサンプルを取り出し、アルミ板2枚に拘束した状態のまま25°Cの雰囲気下で5分間冷却して得られたサンプルについて、以下の測定条件で、中央部の40mmφの円状の部分について広角X線回折測定を行った。広角X線回折測定装置:マックサイエンス社製、型番:XMP18AX線源:CuKα線、出力:40kV、200mA走査方法:2θ/θスキャン、2θ範囲:5°~25°、走査間隔:0.05°、走査速度:5°/min得られた回折プロファイルについて、ポリプロピレン系樹脂のβ晶の300面に由来するピークより、β晶活性の有無を以下のように評価した。○:ピークが2θ=16.0~16.5°の範囲に検出された場合β晶活性あり×:ピークが2θ=16.0~16.5°の範囲に検出されなかった場合β晶活性なしなお、積層多孔フィルム片が60mm×60mm角に切り出せない場合は、中央部に40mmφの円状の穴に積層多孔フィルムが設置されるように調整し、サンプルを作成しても構わない。[製造例1]A層を構成するポリプロピレン樹脂組成物として、ポリプロピレン系樹脂プライムポリマー社製、プライムポリプロF300SV、密度:0.90g/cm3、MFR:3.0g/10分100質量部に対して、β晶核剤として、3,9-ビス[4-N-シクロヘキシルカルバモイルフェニル]-2,4,8,10-テトラオキサスピロ[5.5]ウンデカンを0.2質量部添加した後、同方向二軸押出機東芝機械株式会社製、口径:40mmφ、L/D:32に投入し、設定温度300°Cで溶融混練してストランドダイより押出した後、ストランドを水中で冷却固化し、カッターによりストランドをカットし、ポリプロピレン系樹脂組成物のペレットを作製した。ポリプロピレン系樹脂組成物のβ晶活性は80であった。次にB層を構成するポリエチレン樹脂組成物として、高密度ポリエチレン日本ポリエチ社製、ノバテックHDHF560、密度:0.963g/cm3、MFR:7.0g/10分100質量部に、グリセリンモノエステルを0.04質量部、及びマイクロクリスタリンワックス日本精蝋社製、Hi-Mic108010質量部を加え、同型の同方向二軸押出機を用いて220°Cにて溶融混練してポリエチレン樹脂組成物のペレットを作製した。前記2種類の原料を用いて、外層がA層、中間層がB層となるように別々の押出機を用いて、2種3層のフィードブロックを通じて積層成型用の口金より押出し、124°Cのキャスティングロールで冷却固化させて、A層/B層/A層とした2種3層の積層膜状物を作製した。前記積層膜状物を、縦延伸機を用いて縦方向に4.6倍延伸し、コロナ表面処理を施した。その後、メイヤーバーNO.10にて以下の実施例、比較例で示す分散液を塗工し、横延伸機にて100°Cで横方向に2倍延伸後、熱固定/弛緩処理を行うことで積層多孔フィルムを得た。[製造例2]ポリプロピレン系樹脂プライムポリマー社製、プライムポリプロF300SV、密度:0.90g/cm3、MFR:3.0g/10分100質量部に対して、β晶核剤として、3,9-ビス[4-N-シクロヘキシルカルバモイルフェニル]-2,4,8,10-テトラオキサスピロ[5.5]ウンデカンを0.2質量部添加した後、同方向二軸押出機東芝機械株式会社製、口径:40mmφ、L/D:32に投入し、設定温度300°Cで溶融混練してストランドダイより押出した後、ストランドを水中で冷却固化し、カッターによりストランドをカットし、ポリプロピレン系樹脂組成物のペレットを作製した。ポリプロピレン系樹脂組成物のβ晶活性は80であった。前記ポリプロピレン系樹脂組成物を用いて、Tダイより押出し、124°Cのキャスティングロールで冷却固化させて、無孔膜状物を作製した。前記無孔膜状物を、縦延伸機を用いて縦方向で4.6倍延伸し、コロナ表面処理を施した。その後、メイヤーバーNO.10にて以下の実施例、比較例で示す分散液を塗工し、横延伸機にて150°Cで横方向に2.3倍延伸後、熱固定/弛緩処理を行うことで積層多孔フィルムを得た。[実施例1]アルミナ住友化学社製、スミコランダムAA-06、平均粒径:0.6μm25.1質量部、ポリビニルアルコールクラレ社製、PVA124、鹸化度:98.0~99.0、平均重合度:24001.9質量部、ポリエチレングリコールナカライテスク社製、ポリエチレングリコール200、平均分子量190~2100.5質量部を水72.5質量部に分散させた分散液を得た。この時、分散液に含まれている前記フィラーa、前記延伸助剤cの含有率は、樹脂バインダーb100質量に対して、それぞれ1321質量、26質量であった。得られた分散液を用いて、前記製造例1により得た積層多孔フィルムの物性評価を行い、その結果を表1にまとめた。[実施例2]アルミナ住友化学社製、スミコランダムAA-06、平均粒径:0.6μm25.1質量部、ポリビニルアルコールクラレ社製、PVA124、鹸化度:98.0~99.0、平均重合度:24001.9質量部、ポリエチレングリコールナカライテスク社製、ポリエチレングリコール200、平均分子量190~2101.9質量部を水71.1質量部に分散させた分散液を得た。この時、分散液に含まれている前記フィラーa、前記延伸助剤cの含有率は、樹脂バインダーb100質量に対して、それぞれ1321質量、100質量であった。得られた分散液を用いて、前記製造例1により得た積層多孔フィルムの物性評価を行い、その結果を表1にまとめた。[実施例3]アルミナ住友化学社製、スミコランダムAA-06、平均粒径:0.6μm23.8質量部、ポリビニルアルコールクラレ社製、PVA124、鹸化度:98.0~99.0、平均重合度:24003.2質量部、ポリエチレングリコールナカライテスク社製、ポリエチレングリコール200、平均分子量190~2100.3質量部を水72.7質量部に分散させた分散液を得た。この時、分散液に含まれている前記フィラーa、前記延伸助剤cの含有率は、樹脂バインダーb100質量に対して、それぞれ744質量、9質量であった。得られた分散液を用いて、前記製造例1により得た積層多孔フィルムの物性評価を行い、その結果を表1にまとめた。[実施例4]アルミナ住友化学社製、スミコランダムAA-06、平均粒径:0.6μm23.8質量部、ポリビニルアルコールクラレ社製、PVA124、鹸化度:98.0~99.0、平均重合度:24003.2質量部、ポリエチレングリコールナカライテスク社製、ポリエチレングリコール200、平均分子量190~2100.8質量部を水72.2質量部に分散させた分散液を得た。この時、分散液に含まれている前記フィラーa、前記延伸助剤cの含有率は、樹脂バインダーb100質量に対して、それぞれ744質量、25質量であった。得られた分散液を用いて、前記製造例1により得た積層多孔フィルムの物性評価を行い、その結果を表1にまとめた。[実施例5]アルミナ住友化学社製、スミコランダムAA-06、平均粒径:0.6μm23.8質量部、ポリビニルアルコールクラレ社製、PVA124、鹸化度:98.0~99.0、平均重合度:24003.2質量部、ポリエチレングリコールナカライテスク社製、ポリエチレングリコール1500、平均分子量1300~16000.8質量部を水72.2質量部に分散させた分散液を得た。この時、分散液に含まれている前記フィラーa、前記延伸助剤cの含有率は、樹脂バインダーb100質量に対して、それぞれ744質量、25質量であった。得られた分散液を用いて、前記製造例1により得た積層多孔フィルムの物性評価を行い、その結果を表1にまとめた。[実施例6]アルミナ住友化学社製、スミコランダムAA-06、平均粒径:0.6μm23.8質量部、ポリビニルアルコールクラレ社製、PVA124、鹸化度:98.0~99.0、平均重合度:24003.2質量部、ポリエチレングリコールHAMPTONRESEARCH社製、ポリエチレングリコール100000.8質量部を水72.2質量部に分散させた分散液を得た。この時、分散液に含まれている前記フィラーa、前記延伸助剤cの含有率は、樹脂バインダーb100質量に対して、それぞれ744質量、25質量であった。得られた分散液を用いて、前記製造例1により得た積層多孔フィルムの物性評価を行い、その結果を表1にまとめた。[実施例7]アルミナ住友化学社製、スミコランダムAA-06、平均粒径:0.6μm25.1質量部、ポリビニルアルコールクラレ社製、PVA124、鹸化度:98.0~99.0、平均重合度:24001.9質量部、グリセリンナカライテスク社製0.5質量部を水72.5質量部に分散させた分散液を得た。この時、分散液に含まれている前記フィラーa、前記延伸助剤cの含有率は、樹脂バインダーb100質量に対して、それぞれ1321質量、26質量であった。得られた分散液を用いて、前記製造例1により得た積層多孔フィルムの物性評価を行い、その結果を表1にまとめた。[実施例8]アルミナ住友化学社製、スミコランダムAA-06、平均粒径:0.6μm23.8質量部、ポリビニルアルコールクラレ社製、PVA124、鹸化度:98.0~99.0、平均重合度:24003.2質量部、グリセリンナカライテスク社製0.3質量部を水72.7質量部に分散させた分散液を得た。この時、分散液に含まれている前記フィラーa、前記延伸助剤cの含有率は、樹脂バインダーb100質量に対して、それぞれ744質量、9質量であった。得られた分散液を用いて、前記製造例1により得た積層多孔フィルムの物性評価を行い、その結果を表1にまとめた。[実施例9]アルミナ住友化学社製、スミコランダムAA-06、平均粒径:0.6μm18.1質量部、ポリビニルアルコールクラレ社製、PVA124、鹸化度:98.0~99.0、平均重合度:24008.9質量部、ポリエチレングリコールナカライテスク社製、ポリエチレングリコール200、平均分子量190~2102.2質量部を水70.8質量部に分散させた分散液を得た。この時、分散液に含まれている前記フィラーa、前記延伸助剤cの含有率は、樹脂バインダーb100質量に対して、それぞれ203質量、25質量であった。得られた分散液を用いて、前記製造例1により得た積層多孔フィルムの物性評価を行い、その結果を表1にまとめた。[実施例10]アルミナ住友化学社製、スミコランダムAA-06、平均粒径:0.6μm23.8質量部、ポリビニルアルコールクラレ社製、PVA124、鹸化度:98.0~99.0、平均重合度:24003.2質量部、ポリエチレングリコールジメチルエーテルシグマアルドリッチ社製、平均分子量~2500.8質量部を水72.2質量部に分散させた分散液を得た。この時、分散液に含まれている前記フィラーa、前記延伸助剤cの含有率は、樹脂バインダーb100質量に対して、それぞれ744質量、25質量であった。得られた分散液を用いて、前記製造例1により得た積層多孔フィルムの物性評価を行い、その結果を表1にまとめた。[実施例11]アルミナ住友化学社製、スミコランダムAA-06、平均粒径:0.6μm18.1質量部、ポリビニルアルコールクラレ社製、PVA124、鹸化度:98.0~99.0、平均重合度:24008.9質量部、ポリエチレングリコールジメチルエーテルシグマアルドリッチ社製、平均分子量~2502.2質量部を水70.8質量部に分散させた分散液を得た。この時、分散液に含まれている前記フィラーa、前記延伸助剤cの含有率は、樹脂バインダーb100質量に対して、それぞれ203質量、25質量であった。得られた分散液を用いて、前記製造例1により得た積層多孔フィルムの物性評価を行い、その結果を表1にまとめた。[実施例12]アルミナ住友化学社製、スミコランダムAA-06、平均粒径:0.6μm24.3質量部、ポリビニルアルコールクラレ社製、PVA124、鹸化度:98.0~99.0、平均重合度:24002.7質量部、ポリエチレングリコールナカライテスク社製、ポリエチレングリコール200、平均分子量190~2100.7質量部を水72.3質量部に分散させた分散液を得た。この時、分散液に含まれている前記フィラーa、前記延伸助剤cの含有率は、樹脂バインダーb100質量に対して、それぞれ900質量、26質量であった。得られた分散液を用いて、前記製造例2により得た積層多孔フィルムの物性評価を行い、その結果を表1にまとめた。[実施例13]アルミナ住友化学社製、スミコランダムAA-06、平均粒径:0.6μm23.8質量部、ポリビニルアルコールクラレ社製、PVA124、鹸化度:98.0~99.0、平均重合度:24003.2質量部、ポリエチレングリコールナカライテスク社製、ポリエチレングリコール200、平均分子量190~2100.3量部を水72.7質量部に分散させた分散液を得た。この時、分散液に含まれている前記フィラーa、前記延伸助剤cの含有率は、樹脂バインダーb100質量に対して、それぞれ744質量、9質量であった。得られた分散液を用いて、前記製造例2により得た積層多孔フィルムの物性評価を行い、その結果を表1にまとめた。[比較例1]アルミナ住友化学社製、スミコランダムAA-06、平均粒径:0.6μm26.5質量部、ポリビニルアルコールクラレ社製、PVA124、鹸化度:98.0~99.0、平均重合度:24000.5質量部を水73.0質量部に分散させた分散液を得た。この時、分散液に含まれている前記フィラーa、前記延伸助剤cの含有率は、樹脂バインダーb100質量に対して、それぞれ5300質量、0質量であった。得られた分散液を用いて、前記製造例1により得た積層多孔フィルムの物性評価を行い、その結果を表1にまとめた。[比較例2]アルミナ住友化学社製、スミコランダムAA-06、平均粒径:0.6μm12.3質量部、ポリビニルアルコールクラレ社製、PVA124、鹸化度:98.0~99.0、平均重合度:240014.7質量部、ポリエチレングリコールナカライテスク社製ポリエチレングリコール200、平均分子量190~2101.5質量部を水71.5質量部に分散させた分散液を得た。この時、分散液に含まれている前記フィラーa、前記延伸助剤cの含有率は、樹脂バインダーb100質量に対して、それぞれ87質量、10質量であった。得られた分散液を用いて、前記製造例1により得た積層多孔フィルムの物性評価を行い、その結果を表1にまとめた。[比較例3]アルミナ住友化学社製、スミコランダムAA-06、平均粒径:0.6μm23.8質量部、ポリビニルアルコールクラレ社製、PVA124、鹸化度:98.0~99.0、平均重合度:24003.2質量部を水73.0質量部に分散させた分散液を得た。この時、分散液に含まれている前記フィラーa、前記延伸助剤cの含有率は、樹脂バインダーb100質量に対して、それぞれ744質量、0質量であった。得られた分散液を用いて、前記製造例1により得た積層多孔フィルムの物性評価を行い、その結果を表1にまとめた。[比較例4]ポリビニルアルコールクラレ社製、PVA124、鹸化度:98.0~99.0、平均重合度:240027.0質量部を水73.0質量部に分散させた分散液を得た。この時、分散液に含まれている前記フィラーa、前記延伸助剤cの含有率は、樹脂バインダーb100質量に対して、いずれも0質量であった。得られた分散液を用いて、前記製造例1により得た積層多孔フィルムの物性評価を行い、その結果を表1にまとめた。[比較例5]ポリビニルアルコールクラレ社製、PVA124、鹸化度:98.0~99.0、平均重合度:240027.0質量部、ポリエチレングリコールナカライテスク社製ポリエチレングリコール200、平均分子量190~2106.8質量部を水66.3質量部に分散させた分散液を得た。この時、分散液に含まれている前記フィラーa、前記延伸助剤cの含有率は、樹脂バインダーb100質量に対して、それぞれ0質量、25質量であった。得られた分散液を用いて、前記製造例1により得た積層多孔フィルムの物性評価を行い、その結果を表1にまとめた。[比較例6]分散液の塗工工程を行わず、前記製造例1により得たポリオレフィン系樹脂多孔フィルムの物性評価を行い、その結果を表1にまとめた。[比較例7]分散液の塗工工程を行わず、前記製造例2により得たポリオレフィン系樹脂多孔フィルムの物性評価を行い、その結果を表1にまとめた。実施例で得た積層多孔フィルムは、いずれも優れた延伸性、耐熱性、連通性を有することができた。一方、比較例1,3のように分散剤に延伸助剤cが含まれていないと、延伸性が不十分であった。また、比較例2のように分散剤に樹脂バインダーbの割合が多くなると、延伸性は良好であったものの、連通性は不十分であった。また、比較例4のように分散剤にフィラーa、延伸助剤cが含まれていないと、連通性、延伸性が不十分であった。また、比較例5のように分散剤にフィラーaが含まれていないと、延伸性は良好であったものの、連通性が不十分であった。また、比較例6,7は、耐熱層を積層していないため、耐熱性が不十分であった。"